Сплав на основе никеля
NICKEL-BASED ALLOY

Изобретение относится к области металлургии, в частности к составам сплавов на основе никеля, которые могут быть использованы для изготовления деталей двигателей, тепловых агрегатов, печей, металлургического оборудования.
Известен сплав на основе никеля, содержащий, мас. %: углерод 0,02-0,1; хром 20,0-25,0; кобальт 25,5-32,0; вольфрам 10,0-16,0; алюминий 0,2-0,7; элемент из группы: лантан, неодим 0,01-0,1; никель - остальное [1].
Задачей изобретения является повышение термостойкости сплава.
Технический результат достигается тем, что сплав на основе никеля, содержащий углерод, хром, вольфрам, алюминий, элемент из группы: лантан, неодим, никель, дополнительно включает молибден и тантал, причем компоненты находятся при следующем соотношении, мас. %: углерод 0,02-0,1; хром 20,0-25,0; вольфрам 3,0-5,0; алюминий 0,2-0,7; элемент из группы: лантан, неодим 0,01-0,1; молибден 15,0-18,0; тантал 0,5-1,0; никель - остальное.
В таблице приведены составы сплава на основе никеля.
В составе сплава компоненты проявляют себя следующим образом. Совместное введение в состав сплава хрома, титана, алюминия обеспечивает увеличение его жаропрочности за счет образования высокодисперсной интерметаллидной 'γ'-фазы. Введение молибдена, тантала, вольфрама способствует дальнейшему увеличение жаропрочности сплава с низким содержанием углерода. Введение небольших количеств лантана или неодима также способствует повышению жаропрочности сплава.
Сплав подвергают термообработке: нагрев в течение 2 ч при 850°С, в среде аргона и старение в течение 16 ч при 700°С, охлаждение на воздухе.
Источник информации
1. SU 1072501, C22C 19/05, 1984.